(57)【要約】【課題】捲回体における電解液の添加剤の偏在による電池性能の低下を抑制することのできる非水電解質二次電池の負極板、非水電解質二次電池の製造方法、非水電解質二次電池、及び非水電解質二次電池の正極板を提供する。【解決手段】負極板２２は、負極基材２２１の表面に負極合剤層２２２，２２３を有する。負極合剤層２２２，２２３は、電極体２０の捲回軸方向に対して、セパレータ２３を挟んで正極板２１の正極合剤層２１２，２１３に対向する対向部分ＫＭ１と、正極板２１の正極合剤層２１２，２１３に対向しない非対向部分ＫＭ２とを有する。負極合剤層２２２，２２３は、対向部分側の端部から浸透した電解液２７と、非対向部分側の端部から浸透した電解液２７とが合流して形成される添加剤の偏在範囲の少なくとも一部が非対向部分ＫＭ２に配置されるように、対向部分側の端部からの浸透性と非対向部分側の端部からの浸透性とが設定されている。【選択図】図２
2019192333.tif 000002
【特許請求の範囲】
【請求項１】
正極板と負極板とがセパレータを挟んで捲回される捲回体を有する非水電解質二次電池の負極板であって、
前記負極板は、金属基板の表面に活物質を含む合剤層を有し、
前記合剤層は、前記捲回体を構成するとき、前記捲回体の捲回軸方向に対して、前記セパレータを挟んで前記正極板の合剤層に対向する対向部分と、前記正極板の合剤層に対向しない非対向部分とを有し、
前記合剤層は、前記捲回体に形成される電解液に含まれる添加剤の偏在する偏在範囲であって、前記対向部分側の端部から前記捲回軸方向に浸透した電解液と、前記非対向部分側の端部から前記捲回軸方向に浸透した電解液とが合流する部分に形成される前記偏在範囲の少なくとも一部が前記非対向部分に配置されるように、前記対向部分側の端部から前記捲回軸方向に有する電解液の浸透性と前記非対向部分側の端部から前記捲回軸方向に有する電解液の浸透性とが設定されている
非水電解質二次電池の負極板。
【請求項２】
前記電解液は、リチウムビスオキサレートボレート（ＬｉＢＯＢ）を含み、
前記負極板は、前記偏在範囲が非偏在範囲に比べて前記リチウムビスオキサレートボレートの濃度が高くなる
請求項１に記載の非水電解質二次電池の負極板。
【請求項３】
前記対向部分側の端部から前記捲回軸方向に有する電解液の浸透性は、前記合剤層に対するコロナ放電処理により高められている
請求項１又は２に記載の非水電解質二次電池の負極板。
【請求項４】
正極板と負極板とがセパレータを挟んで捲回される捲回体を有する非水電解質二次電池の負極板であって、
前記負極板は、金属基板の表面に活物質を含む合剤層を有し、
前記合剤層は、前記捲回体を構成するとき、前記セパレータを挟んで前記正極板の合剤層に対向する対向部分と、前記正極板の合剤層に対向しない非対向部分とを有し、
前記対向部分の有する電解液の浸透性と前記非対向部分の有する電解液の浸透性とは、前記捲回体の捲回軸方向に対して前記電解液が前記対向部分を浸透することに要する時間が、前記捲回軸方向に対して前記電解液が前記非対向部分を浸透することに要する時間よりも短くなるように設定されている
非水電解質二次電池の負極板。
【請求項５】
正極板と負極板とがセパレータを挟んで捲回される捲回体が非水電解質を含む電解液とともに電池ケースに収容される非水電解質二次電池であって、
前記負極板は、金属基板の表面に活物質を含む合剤層を有し、
前記合剤層は、前記捲回体を構成するとき、前記捲回体の捲回軸方向に対して、前記セパレータを挟んで前記正極板の合剤層に対向する対向部分と、前記正極板の合剤層に対向しない非対向部分とを有し、
前記捲回体は、前記対向部分側の端部から前記捲回軸方向に浸透した電解液と、前記非対向部分側の端部から前記捲回軸方向に浸透した電解液とが合流する部分に電解液に含まれる添加剤の偏在する偏在範囲を有し、
前記偏在範囲は、少なくとも一部が前記非対向部分に配置されている
非水電解質二次電池。
【請求項６】
前記合剤層は、前記対向部分側の端部から前記捲回軸方向に有する電解液の浸透性と前記非対向部分側の端部から前記捲回軸方向に有する電解液の浸透性とが、前記偏在範囲の少なくとも一部が前記非対向部分に配置されるように設定されている
請求項５に記載の非水電解質二次電池。
【請求項７】
前記電解液は、リチウムビスオキサレートボレート（ＬｉＢＯＢ）を含み、
前記偏在範囲のＬｉＢＯＢ濃度は、非偏在範囲のＬｉＢＯＢの濃度よりも高い
請求項５又は６に記載の非水電解質二次電池。
【請求項８】
正極板と負極板とがセパレータを挟んで捲回される捲回体を有する非水電解質二次電池の製造方法であって、
前記負極板の金属基板の合剤層が、前記捲回体の捲回軸方向に対して、前記捲回体において前記セパレータを挟んで前記正極板の合剤層に対向する対向部分と、前記正極板の合剤層に対向しない非対向部分とを有するように前記捲回体を作製する捲回体作製工程と、
前記捲回体を電池ケースに収容する収容工程とを備え、
前記捲回体作製工程の前に、前記対向部分側の端部から前記捲回軸方向への電解液の浸透性と前記非対向部分側の端部から前記捲回軸方向への電解液の浸透性とを、前記対向部分側の端部から前記捲回軸方向に浸透した電解液と、前記非対向部分側の端部から前記捲回軸方向に浸透した電解液とが合流する部分に形成される電解液に含まれる添加剤の偏在する偏在範囲の少なくとも一部が前記非対向部分に配置されるように設定する浸透性設定工程をさらに備える
非水電解質二次電池の製造方法。
【請求項９】
前記捲回体が収容された前記電池ケースに前記電解液を注入する注入工程と、
前記電解液を前記捲回体の両端部からそれぞれ前記対向部分及び前記非対向部分に浸透させる浸透工程とをさらに備える
請求項８に記載の非水電解質二次電池の製造方法。
【請求項１０】
前記浸透性設定工程では、コロナ放電処理によって前記対向部分側の端部から前記捲回軸方向への電解液の浸透性が高められる
請求項８又は９に記載の非水電解質二次電池の製造方法。
【請求項１１】
正極板と負極板とがセパレータを挟んで捲回される捲回体を有する非水電解質二次電池の正極板であって、
前記正極板は、金属基板の表面に活物質を含む合剤層を有し、
前記合剤層は、前記捲回体を構成するとき、前記捲回体の捲回軸方向に対して、前記セパレータを挟んで前記負極板の合剤層に対向する対向部分と、前記負極板の合剤層に対向しない非対向部分とを有し、
前記合剤層は、前記捲回体に形成される電解液に含まれる添加剤の偏在する偏在範囲であって、前記対向部分側の端部から前記捲回軸方向に浸透した電解液と、前記非対向部分側の端部から前記捲回軸方向に浸透した電解液とが合流する部分に形成される前記偏在範囲の少なくとも一部が前記非対向部分に配置されるように、前記対向部分側の端部から前記捲回軸方向に有する電解液の浸透性と前記非対向部分側の端部から前記捲回軸方向に有する電解液の浸透性とが設定されている
非水電解質二次電池の正極板。
【請求項１２】
正極板と負極板とがセパレータを挟んで捲回される捲回体を有する非水電解質二次電池の正極板であって、
前記正極板は、金属基板の表面に活物質を含む合剤層を有し、
前記合剤層は、前記捲回体を構成するとき、前記セパレータを挟んで前記負極板の合剤層に対向する対向部分と、前記負極板の合剤層に対向しない非対向部分とを有し、
前記対向部分の有する電解液の浸透性と前記非対向部分の有する電解液の浸透性とは、前記捲回体の捲回軸方向に対して前記電解液が前記対向部分を浸透することに要する時間が、前記捲回軸方向に対して前記電解液が前記非対向部分を浸透することに要する時間よりも短くなるように設定されている
非水電解質二次電池の正極板。
【発明の詳細な説明】
【技術分野】
【０００１】
本発明は、非水電解質二次電池の負極板、非水電解質二次電池、非水電解質二次電池の製造方法、及び非水電解質二次電池の正極板に関する。
【背景技術】
【０００２】
非水電解質二次電池の一つであるリチウムイオン二次電池は、高いエネルギー密度を有し、高容量であることから、電気自動車（ＥＶ）やハイブリッド自動車（ＨＶ）等の駆動用電源として用いられている。リチウムイオン二次電池は、電極芯体の両面に電極の活物質を含む電極合剤層を設けた正極板及び負極板をセパレータを介して捲回した電極体であれば、正極板及び負極板の対向面積が大きくなり大電流を取り出し易いものとなる。
【０００３】
リチウムイオン二次電池の一例は、正極板と負極板とがセパレータを挟んで巻回されてなる巻回電極体と非水電解質を含む電解液とが内部に設けられる電池ケースを備える。こうした二次電池を構築する際、電極合剤層及びセパレータの内部に形成されている空隙に電解液を浸透させる。しかしながら、電極活物質層とセパレータとは互いに平面部を当接させているため、この電解液の浸透はこれらの部材の平面部からではなく側面部（端部）からに限定される。そのため、電解液が電極合剤層やセパレータの中央部分にまで浸透するのに長い時間を要する。そして、電解液に添加された添加剤が負極合剤層において偏析してしまうことがあった。そこで、添加剤成分を均一に分布させる技術の一例が特許文献１に記載されている。
【０００４】
特許文献１に記載の技術は、電解液が電極体の外部から内部に浸透してゆく浸透方向が少なくとも一つ設定され、正極合剤層、負極合剤層及びセパレータのうちの少なくとも一つの部材には、浸透方向の中央部分に表面の濡れ性が改質された表面改質部が備えられている。少なくとも一つの部材の浸透方向の長さを「２×Ｌ」とし、表面改質部の浸透方向の長さを「２×Ｌｐ」としたとき、これら長さの比が「０．２≦Ｌｐ／Ｌ≦０．７」である。このような技術によれば、電極体の浸透方向の中央部分への電解液の浸透速度が高められるようになる。
【先行技術文献】
【特許文献】
【０００５】
【特許文献１】特開２０１３−１８２７１２号公報
【発明の概要】
【発明が解決しようとする課題】
【０００６】
ところで、電解液の添加剤のなかには、活物質との親和性が低いこと等から浸透方向の先端に集まるものもある。例えば、電極体の浸透方向の中央部分に浸透の停止した添加剤が集中して添加剤の濃度が高くなる、すなわち添加剤が偏在することでリチウム析出耐性の低下を生じ、これにより電池性能が低下するおそれがある。
【０００７】
本発明は、このような実情に鑑みてなされたものであり、その目的は、捲回体における電解液の添加剤の偏在による電池性能の低下を抑制することのできる非水電解質二次電池の負極板、非水電解質二次電池の製造方法、非水電解質二次電池、及び非水電解質二次電池の正極板を提供することにある。
【課題を解決するための手段】
【０００８】
上記課題を解決する非水電解質二次電池の負極板は、正極板と負極板とがセパレータを挟んで捲回される捲回体を有する非水電解質二次電池の負極板であって、前記負極板は、金属基板の表面に活物質を含む合剤層を有し、前記合剤層は、前記捲回体を構成するとき、前記捲回体の捲回軸方向に対して、前記セパレータを挟んで前記正極板の合剤層に対向する対向部分と、前記正極板の合剤層に対向しない非対向部分とを有し、前記合剤層は、前記捲回体に形成される電解液に含まれる添加剤の偏在する偏在範囲であって、前記対向部分側の端部から前記捲回軸方向に浸透した電解液と、前記非対向部分側の端部から前記捲回軸方向に浸透した電解液とが合流する部分に形成される前記偏在範囲の少なくとも一部が前記非対向部分に配置されるように、前記対向部分側の端部から前記捲回軸方向に有する電解液の浸透性と前記非対向部分側の端部から前記捲回軸方向に有する電解液の浸透性とが設定されている。
【０００９】
上記課題を解決する非水電解質二次電池の負極板は、正極板と負極板とがセパレータを挟んで捲回される捲回体を有する非水電解質二次電池の負極板であって、前記負極板は、金属基板の表面に活物質を含む合剤層を有し、前記合剤層は、前記捲回体を構成するとき、前記セパレータを挟んで前記正極板の合剤層に対向する対向部分と、前記正極板の合剤層に対向しない非対向部分とを有し、前記対向部分の有する電解液の浸透性と前記非対向部分の有する電解液の浸透性とは、前記捲回体の捲回軸方向に対して前記電解液が前記対向部分を浸透することに要する時間が、前記捲回軸方向に対して前記電解液が前記非対向部分を浸透することに要する時間よりも短くなるように設定されている。
【００１０】
正極板と負極板とセパレータとの捲回体は、電解液が捲回軸方向の両端から浸透して中央部分に向かって流れることから、通常、捲回体の捲回軸方向の中央部分で流れが止まる。よって、電解液の流れの先端で濃度の高まる添加物が捲回体の中央部分に偏在し、この偏在に起因するリチウム析出耐性の低下等によって電池性能が低下するおそれがある。
【００１１】
この点、このような構成によれば、捲回軸方向の両端から浸透した電解液の流れの先端が、負極板の対向部分中央では停止せず、非対向部分で停止するようになる。これにより、添加物の偏在範囲が少なくとも一部が非対向部分に配置されるようになる。これによって、充放電量に応じて析出する難溶性のリチウム塩等の析出が抑制されるようになることにより、捲回体における電解液の添加剤の偏在による電池性能の低下を抑制することができる。
【００１２】
また、正極規制の二次電池は通常、正極板よりも負極板の方が大きい。よって、対向部分と、添加物の偏在範囲とすることのできる大きさの非対向部分とが設けられやすい。
好ましい構成として、前記電解液は、リチウムビスオキサレートボレート（ＬｉＢＯＢ）を含み、前記負極板は、前記偏在範囲が非偏在範囲に比べて前記リチウムビスオキサレートボレートの濃度が高くなる。
【００１３】
このような構成によれば、負極板においてＬｉＢＯＢの濃度の高い部分である偏在範囲を非対向部分側又は非対向部分にすることで二次電池のリチウム析出耐性を高めることができるようになる。
【００１４】
好ましい構成として、前記対向部分側の端部から前記捲回軸方向に有する電解液の浸透性は、前記合剤層に対するコロナ放電処理により高められている。
このような構成によれば、コロナ放電処理であれば、電極の電解液の浸透性を非接触処理で高めることができる。
【００１５】
上記課題を解決する非水電解質二次電池は、正極板と負極板とがセパレータを挟んで捲回される捲回体が非水電解質を含む電解液とともに電池ケースに収容される非水電解質二次電池であって、前記負極板は、金属基板の表面に活物質を含む合剤層を有し、前記合剤層は、前記捲回体を構成するとき、前記捲回体の捲回軸方向に対して、前記セパレータを挟んで前記正極板の合剤層に対向する対向部分と、前記正極板の合剤層に対向しない非対向部分とを有し、前記捲回体は、前記対向部分側の端部から前記捲回軸方向に浸透した電解液と、前記非対向部分側の端部から前記捲回軸方向に浸透した電解液とが合流する部分に電解液に含まれる添加剤の偏在する偏在範囲を有し、前記偏在範囲は、少なくとも一部が前記非対向部分に配置されている。
【００１６】
このような構成によれば、電解液の添加剤の濃度の高い偏在範囲の少なくとも一部が非対向部分に配置されるようになる。非対向部分は充放電に対する寄与度が小さいので反応抵抗が高くなっても電池性能の低下に与える影響が小さい。
【００１７】
好ましい構成として、前記合剤層は、前記対向部分側の端部から前記捲回軸方向に有する電解液の浸透性と前記非対向部分側の端部から前記捲回軸方向に有する電解液の浸透性とが、前記偏在範囲の少なくとも一部が前記非対向部分に配置されるように設定されている。
【００１８】
このような構成によれば、偏在範囲の少なくとも一部が非対向部分に配置されるように、対向部分側の端部から捲回軸方向への電解液の浸透性と、非対向部分側の端部から捲回軸方向への電解液の浸透性とが設定される。換言すると、浸透性の設定によって偏在範囲の少なくとも一部を非対向部分に配置することができるようになる。
【００１９】
好ましい構成として、前記電解液は、リチウムビスオキサレートボレート（ＬｉＢＯＢ）を含み、前記偏在範囲のＬｉＢＯＢ濃度は、非偏在範囲のＬｉＢＯＢの濃度よりも高い。
【００２０】
このような構成によれば、非対向部分は充放電に対する寄与度が小さいのでＬｉＢＯＢの濃度が高くなる偏在範囲が電池性能の低下に与える影響が小さい。
上記課題を解決する非水電解質二次電池の製造方法は、正極板と負極板とがセパレータを挟んで捲回される捲回体を有する非水電解質二次電池の製造方法であって、前記負極板の金属基板の合剤層が、前記捲回体の捲回軸方向に対して、前記捲回体において前記セパレータを挟んで前記正極板の合剤層に対向する対向部分と、前記正極板の合剤層に対向しない非対向部分とを有するように前記捲回体を作製する捲回体作製工程と、前記捲回体を電池ケースに収容する収容工程とを備え、前記捲回体作製工程の前に、前記対向部分側の端部から前記捲回軸方向への電解液の浸透性と前記非対向部分側の端部から前記捲回軸方向への電解液の浸透性とを、前記対向部分側の端部から前記捲回軸方向に浸透した電解液と、前記非対向部分側の端部から前記捲回軸方向に浸透した電解液とが合流する部分に形成される電解液に含まれる添加剤の偏在する偏在範囲の少なくとも一部が前記非対向部分に配置されるように設定する浸透性設定工程をさらに備える。
【００２１】
このような方法によれば、浸透性設定工程によって電解液に含まれる添加剤の偏在する偏在範囲の少なくとも一部が非対向部分に配置されるように、対向部分側の端部から捲回軸方向への電解液の浸透性と非対向部分側の端部から捲回軸方向への電解液の浸透性とが設定される。これにより、捲回体に電解液が浸透したとき、電解液の添加物の濃度の高い部分である偏在範囲の少なくとも一部を非対向部分に配置することができる。
【００２２】
好ましい方法として、前記捲回体が収容された電池ケースに前記電解液を注入する注入工程と、前記電解液を前記捲回体の両端部からそれぞれ前記対向部分及び前記非対向部分に浸透させる浸透工程とをさらに備える。
【００２３】
このような方法によれば、捲回体に電解液が浸透して、電解液の添加物の濃度の高い部分である偏在範囲の少なくとも一部を非対向部分に配置することができるようになる。
好ましい方法として、前記浸透性設定工程では、コロナ放電処理によって前記対向部分側の端部から前記捲回軸方向への電解液の浸透性が高められる。
【００２４】
このような方法によれば、コロナ放電処理であれば、電極の電解液の浸透性を非接触処理で高めることができる。
上記課題を解決する非水電解質二次電池の正極板は、正極板と負極板とがセパレータを挟んで捲回される捲回体を有する非水電解質二次電池の正極板であって、前記正極板は、金属基板の表面に活物質を含む合剤層を有し、前記合剤層は、前記捲回体を構成するとき、前記捲回体の捲回軸方向に対して、前記セパレータを挟んで前記負極板の合剤層に対向する対向部分と、前記負極板の合剤層に対向しない非対向部分とを有し、前記合剤層は、前記捲回体に形成される電解液に含まれる添加剤の偏在する偏在範囲であって、前記対向部分側の端部から前記捲回軸方向に浸透した電解液と、前記非対向部分側の端部から前記捲回軸方向に浸透した電解液とが合流する部分に形成される前記偏在範囲の少なくとも一部が前記非対向部分に配置されるように、前記対向部分側の端部から前記捲回軸方向に有する電解液の浸透性と前記非対向部分側の端部から前記捲回軸方向に有する電解液の浸透性とが設定されている。
【００２５】
上記課題を解決する非水電解質二次電池の正極板は、正極板と負極板とがセパレータを挟んで捲回される捲回体を有する非水電解質二次電池の正極板であって、前記正極板は、金属基板の表面に活物質を含む合剤層を有し、前記合剤層は、前記捲回体を構成するとき、前記セパレータを挟んで前記負極板の合剤層に対向する対向部分と、前記負極板の合剤層に対向しない非対向部分とを有し、前記対向部分の有する電解液の浸透性と前記非対向部の有する電解液の浸透性とは、前記捲回体の捲回軸方向に対して前記電解液が前記対向部分を浸透することに要する時間が、前記捲回軸方向に対して前記電解液が前記非対向部分を浸透することに要する時間よりも短くなるように設定されている。
【００２６】
このような構成によれば、非対向部分を有する正極板であれば、正極板に生じる添加剤の偏在範囲の少なくとも一部を、充放電に対する寄与度の小さい非対向部分に配置させることができ、充放電量に応じて析出する難溶性の塩の析出等を抑制することができる。これにより、捲回体における電解液の添加剤の偏在による電池性能の低下を抑制することができる。
【発明の効果】
【００２７】
本発明によれば、捲回体における電解液の添加剤の偏在による電池性能の低下を抑制することができる。
【図面の簡単な説明】
【００２８】
【図１】非水電解質二次電池の一実施形態について、その構造の概略図。
【図２】同実施形態の極板群の断面図。
【図３】同実施形態の極板群の電解液の浸透性について説明する断面図。
【図４】同実施形態において負極板の幅方向におけるコロナ放電処理を示す模式図。
【図５】同実施形態において負極板の長手方向におけるコロナ放電処理を示す模式図。
【図６】同実施形態において実施例の反応抵抗の分布を示すグラフ。
【図７】同実施形態において比較例の反応抵抗の分布を示すグラフ。
【図８】同実施形態において実施例及び比較例それぞれの限界電流値を示すリスト。
【発明を実施するための形態】
【００２９】
図１〜図８に従って、非水電解質二次電池の負極板、非水電解質二次電池、及び非水電解質二次電池の製造方法の一実施形態を説明する。なお、本実施形態では、二次電池はリチウムイオン二次電池である。本実施形態の二次電池１０は、バスバーで複数が接続されることにより組電池を構成する。組電池は、電気自動車もしくはハイブリッド自動車に搭載され、電動モータ等に電力を供給する。二次電池１０は、外形が直方体形状の密閉式電池である。
【００３０】
図１に示すように、二次電池１０は、上側に開口部を有する直方体形状の電池ケース１１と、電池ケース１１を封止する蓋体１２と、電池ケース１１の内部に収容される捲回体としての電極体２０と、電池ケース１１内に注入された液体状の非水電解質としての電解液２７とを備える。電池ケース１１及び蓋体１２はアルミニウム合金等の金属で構成されている。二次電池１０は、電池ケース１１に蓋体１２を取り付けることで密閉された電槽が構成される。また二次電池１０は、蓋体１２に、電力の充放電に用いられる２つの外部端子１３を備えている。本実施形態では、図１において、右側の外部端子１３が正極外部端子であり、左側の外部端子１３が負極外部端子である。
【００３１】
電極体２０は、正極板２１と負極板２２とそれらの間に配置されたセパレータ２３とが扁平に捲回されて形成されている。電極体２０は、捲回される方向（捲回方向）の両端２６で折り返されることにより多重に積層されている。電極体２０は、捲回方向に直交する方向（捲回軸方向）の一端側（図１において右側）に正極板２１がはみ出た正極のリード部２１Ａと、捲回軸方向の他端側（図１において左側）に負極板２２がはみ出た負極のリード部２２Ａとを有する。正極のリード部２１Ａ及び負極のリード部２２Ａはそれぞれその一部が圧縮されるとともに、それら正極のリード部２１Ａ及び負極のリード部２２Ａのうちの圧縮された部分にはそれぞれ外部端子１３に接続される集電板１４が溶接されている。
【００３２】
セパレータ２３は、正極板２１及び負極板２２の間に電解液２７を保持するためのポリプロピレン製等の不織布である。また、セパレータ２３としては、多孔性ポリエチレン膜、多孔性ポリオレフィン膜、及び多孔性ポリ塩化ビニル膜等の多孔性ポリマー膜、又は、リチウムイオンもしくはイオン導電性ポリマー電解質膜を、単独、又は組み合わせて使用することもできる。
【００３３】
（電解液）
電解液２７は、非水溶媒に支持塩が含有された組成物（非水電解質）である。ここで、非水溶媒としては、プロピレンカーボネート（ＰＣ）、エチレンカーボネート（ＥＣ）、ジエチルカーボネート（ＤＥＣ）、ジメチルカーボネート（ＤＭＣ）、エチルメチルカーボネート（ＥＭＣ）等からなる群から選択された一種または二種以上の材料を用いることができる。また、支持塩としては、ＬｉＰＦ６、ＬｉＢＦ４、ＬｉＣｌＯ４、ＬｉＡｓＦ６、ＬｉＣＦ３ＳＯ３、ＬｉＣ４Ｆ９ＳＯ３、ＬｉＮ（ＣＦ３ＳＯ２）２、ＬｉＣ（ＣＦ３ＳＯ２）３、ＬｉＩ等から選択される一種または二種以上のリチウム化合物（リチウム塩）を用いることができる。
【００３４】
また、電解液２７には、負極合剤層２２２，２２３（図２参照）上に抵抗皮膜（ＳＥＩ膜）を形成する添加剤が含まれている。添加剤は、安定したＳＥＩ膜を形成し得る各種の材料を用いることができ、一例として、リチウム塩としてのリチウムビスオキサレートボレート（ＬｉＢＯＢ）である。例えば、電解液２７には、濃度が０．００１〜０．１［ｍｏｌ／Ｌ］となるようにＬｉＢＯＢが添加されている。
【００３５】
また、その他、過充電時のガスを発生させる目的でガス発生剤等の添加剤を加えることができる。
（正極板）
図２に示すように、正極板２１は、帯状の電極芯体としての正極基材２１１と、正極基材２１１の内周面２１１Ａ及び外周面２１１Ｂに、それぞれの正極合剤層２１２，２１３とを備えている。正極基材２１１は、正極に適する金属箔が使用され、例えば、帯状のアルミニウム箔である。また、正極基材２１１は、幅方向片側の縁部に沿って未塗工部２１１Ｍを有している。正極合剤層２１２，２１３は、未塗工部２１１Ｍを除いて、正極基材２１１の両面に保持されて、正極基材２１１に塗工された合剤層形成部ＫＰ１を形成している。また正極基材２１１は、未塗工部２１１Ｍに上記正極のリード部２１Ａを有している。正極合剤層２１２，２１３には、正極活物質が含まれており、該正極活物質を含む正極合剤を正極基材２１１に塗工することによって形成されている。
【００３６】
正極合剤層２１２，２１３には、正極活物質粒子、導電材及びバインダーが含まれている。正極活物質粒子には、リチウムイオン二次電池の正極活物質として用いることができる物質を使用することができる。例えばＬｉ、Ｎｉ、Ｃｏ、Ｍｎを構成金属元素とする層状結晶構造のリチウムニッケルコバルトマンガン系複合酸化物が挙げられる。また、ＬｉＮｉＯ２（ニッケル酸リチウム）、ＬｉＣｏＯ２（コバルト酸リチウム）、ＬｉＭｎ２Ｏ４（マンガン酸リチウム）、ＬｉＦｅＰＯ４（リン酸鉄リチウム）等のリチウム遷移金属酸化物が挙げられる。ここで、ＬｉＭｎ２Ｏ４は、例えば、スピネル結晶構造を有している。また、ＬｉＮｉＯ２或いはＬｉＣｏＯ２は層状の岩塩構造を有している。また、ＬｉＦｅＰＯ４は、例えば、オリビン構造を有している。オリビン構造のＬｉＦｅＰＯ４には、例えば、ナノメートルオーダーの粒子がある。また、オリビン構造のＬｉＦｅＰＯ４は、さらにカーボン膜で被覆することができる。
【００３７】
また、導電材としては、例えば、カーボン粉末、カーボンファイバー等のカーボン材料が例示される。そして、導電材は、このような導電材から選択される一種を単独で用いてもよく二種以上を併用してもよい。カーボン粉末としては、種々のカーボンブラック（例えば、アセチレンブラック、オイルファーネスブラック、黒鉛化カーボンブラック、カーボンブラック、黒鉛、ケッチェンブラック）、グラファイト粉末等のカーボン粉末を用いることができる。
【００３８】
また、バインダーは、正極合剤層２１２，２１３に含まれる正極活物質粒子と導電材の各粒子とを結着させたり、これらの粒子と正極基材２１１とを結着させたりする役割を担う。かかるバインダーとしては、使用する溶媒に溶解または分散可能なポリマーを用いることができる。例えば、水性溶媒を用いた正極合剤組成物においては、セルロース系ポリマー（カルボキシメチルセルロース（ＣＭＣ）、ヒドロキシプロピルメチルセルロース（ＨＰＭＣ）等）、フッ素系樹脂（例えば、ポリビニルアルコール（ＰＶＡ）、ポリテトラフルオロエチレン（ＰＴＦＥ）、テトラフルオロエチレン−ヘキサフルオロプロピレン共重合体（ＦＥＰ）等）、ゴム類（酢酸ビニル共重合体、スチレンブタジエン共重合体（ＳＢＲ）、アクリル酸変性ＳＢＲ樹脂（ＳＢＲ系ラテックス）等）等の水溶性または水分散性ポリマーを好ましく採用することができる。また、非水溶媒を用いた正極合剤組成物においては、ポリフッ化ビニリデン（ＰＶＤＦ）、ポリ塩化ビニリデン（ＰＶＤＣ）、ポリアクリルニトリル（ＰＡＮ）等を好ましく採用することができる。
【００３９】
正極合剤層２１２，２１３は、例えば、上述した正極活物質粒子と導電材とを溶媒によってペースト状（スラリ状）に混ぜ合わせた正極合剤を作製し、該正極合剤を正極基材２１１に塗布し、乾燥させ、圧延することによって形成されている。この際、正極合剤の溶媒としては、水性溶媒及び非水溶媒の何れも使用可能である。非水溶媒の好適な例としてＮ−メチル−２−ピロリドン（ＮＭＰ）が挙げられる。上記バインダーとして例示したポリマー材料は、バインダーとしての機能の他に、正極合剤の増粘剤その他の添加剤としての機能を発揮する目的で使用されることもある。
【００４０】
（負極板）
図２に示すように、負極板２２は、帯状の金属基板としての負極基材２２１と、負極基材２２１の内周面２２１Ａ及び外周面２２１Ｂに負極合剤層２２２，２２３とを備えている。負極基材２２１には、負極に適する金属箔が好適に使用され、例えば、帯状の銅箔が用いられる。また、負極基材２２１の幅方向片側には、縁部に沿って合剤層の非形成部である未塗工部２２１Ｍを有している。負極合剤層２２２，２２３は、未塗工部２２１Ｍを除いて、負極基材２２１の両面に保持されている。負極合剤層２２２，２２３には、負極活物質が含まれており、該負極活物質を含む負極合剤を負極基材２２１に塗工することによって形成されている。
【００４１】
負極合剤層２２２，２２３には、正極板２１と負極板２２とをセパレータ２３を挟んで捲回する電極体２０が構成されたとき、セパレータ２３を挟んで正極板２１の合剤層形成部ＫＰ１に対向する対向部分ＫＭ１と、正極板２１の合剤層形成部ＫＰ１に対向しない非対向部分ＫＭ２とを有している。
【００４２】
負極合剤層２２２，２２３には、負極活物質粒子、増粘剤、バインダー等が含まれている。負極活物質粒子としては、負極活物質として従来からリチウムイオン二次電池に用いられる材料の一種または二種以上を使用することができる。例えば、少なくとも一部にグラファイト構造（層状構造）を含む粒子状の炭素材料（カーボン粒子）が挙げられる。具体的には、負極活物質は、例えば、天然黒鉛、非晶質の炭素材料でコートした天然黒鉛、黒鉛質（グラファイト）、難黒鉛化炭素質（ハードカーボン）、易黒鉛化炭素質（ソフトカーボン）、又は、これらを組み合わせた炭素材料でもよい。
【００４３】
また、バインダーには、正極合剤層２１２，２１３のバインダーとして例示したポリマー材料を用いることができる。例えば、バインダーは、ゴム類を含む水系ポリマー、及び、非水系ポリマーのうち、少なくとも一種類で構成されている。ゴム類を含む水系ポリマーとしては、例えばスチレンブタジエンゴム（ＳＢＲ）が例示される。ここでスチレンブタジエンゴムとは、スチレンと１，３‐ブタジエンを含む共重合体のことであり、その共重合様式は限定されない。さらに不飽和カルボン酸や不飽和ニトリル化合物を共重合させた変性ＳＢＲであってもよい。その他、水に分散または溶解するポリマーとしては、ポリアクリレート（アクリル酸エステル単独重合体または共重合体）、ポリウレタン、等が例示される。かかるポリマーは、一種を単独で用いてもよく、二種以上を組み合わせて用いてもよい。
【００４４】
負極合剤層２２２，２２３は、例えば、負極活物質粒子とバインダーとを溶媒によってペースト状（スラリ状）に混ぜ合わせた負極合剤を作製し、負極基材２２１に塗布し、乾燥させ、圧延することによって形成されている。この際、負極合剤の溶媒としては、水性溶媒及び非水溶媒の何れも使用可能である。非水溶媒の好適な例としてＮ−メチル−２−ピロリドン（ＮＭＰ）が挙げられる。ポリマー材料は、バインダーとしての機能の他に、正極合剤の増粘剤その他の添加剤としての機能を発揮する目的で使用されることもあり得る。
【００４５】
（電解液の浸透性）
図３に示すように、二次電池１０において、正極合剤層２１２及び負極合剤層２２２は、例えば、活物質と導電材との粒子間に、微小な隙間を有している。また、セパレータ２３は、電解液２７の移動が可能な微多孔質材料から構成され、その体内に微小な隙間を有している。これら微小な隙間に、注入された電解液２７が浸透することで、正極板２１及び負極板２２に含まれる活物質と電解質との間で電荷担体（リチウムイオン）の受け渡しが行われる。
【００４６】
すなわち、二次電池１０を製作するにあっては、積層されている正極合剤層２１３、負極合剤層２２２及びセパレータ２３の内部に形成されている隙間に電解液２７を浸透させる。なお、電極体２０は、正極合剤層２１３の平面部２１４をセパレータ２３の平面部２３５に加圧された状態で当接させ、負極合剤層２２２の平面部２２４をセパレータ２３の平面部２３４に加圧された状態で当接させている。このため、電解液２７の浸透はこれらの部材の平面部２１４，２２４からではなく、他の部材と加圧当接されずに開放されている側面部（捲回軸方向の端部）２１５，２２５，２１６，２２６からに限定される。本実施形態では、対向部分ＫＭ１に隣接する側面部２２５は、対向部分側の端部を構成し、非対向部分ＫＭ２に隣接する側面部２２６は、非対向部分側の端部を構成している。よって、電解液２７は、対向部分側の端部から捲回軸方向に浸透するとともに、非対向部分側の端部から捲回軸方向に浸透し、電極体２０の捲回軸方向に合流する部分Ｊ１を形成する。このような構造であるため、電解液２７が正極合剤層２１３、負極合剤層２２２及びセパレータ２３を捲回軸方向に浸透するのには長い時間を要する。このような時間は、電解液２７に含まれている添加剤のうち、合剤層に親和性の高いものを合剤層に分散させる一方、親和性の低いものを電解液中に残留させるため、合剤層を浸透した距離の長い先端になるほど濃度が高められるようになる。よって、合流する部分Ｊ１には、電解液２７に含まれる添加剤が高い濃度で偏在する偏在範囲が形成される。
【００４７】
（浸透性の調整）
負極合剤層２２２の浸透性を調整する。浸透性の調整は、電解液２７に対する浸透性が向上される調整であれば、その手法、改良の度合い等に特に制限はない。なお、浸透性は、負極合剤層２２２の電解液２７に対する濡れ性の改良で高められる。例えば、対象とする部材が所望の浸透性を備えられるよう、化学的、光学的な処理を濡れ性の改良に採用することができ、かかる処理の条件等も適宜調整して実施することができる。化学的、光学的な処理手法による濡れ性の改良によれば、電極特性を損ねることなく濡れ性が高く確保された対向部分ＫＭ１を設けられるために好ましい。濡れ性の度合いについては、例えば、各種の濡れ性の評価手法を利用して確認することができる。例えば、具体的には、未処理の負極合剤層２２２の表面に電解液２７を滴下した際の液滴の接触角に対する、処理後の負極合剤層２２２における電解液２７の液滴の接触角の比が、０．７以下となるように改良することが例示される。より好ましくは、かかる比は０．５以下である。ここで接触角は、例えば、ＪＩＳ  Ｋ２３９６の接触角の試験方法等に基づき、汎用の接触角測定装置等を用いることで簡便に測定することができる。これにより、負極合剤層２２２の対向部分ＫＭ１における濡れ性が非対向部分ＫＭ２に比較して十分に改良され、負極合剤層２２２の対向部分ＫＭ１側の側面部２２５に浸透した電解液２７がより迅速に対向部分ＫＭ１を浸透することのできる電極体２０とすることができる。
【００４８】
非水電解質二次電池の製造方法においては、正極板２１と、負極板２２と、セパレータ２３とを用意したのち、電極体２０を製作するに先立って、負極合剤層２２２，２２３の濡れ性を改質して、電解液２７の浸透性の高い対向部分ＫＭ１を設けるようにする。つまり、対向部分側の端部から捲回軸方向への電解液２７の浸透性が、非対向部分側の端部から捲回軸方向への電解液２７の浸透性よりも高くなるように設定される。より好ましくは、合流する部分Ｊ１の少なくとも一部が非対向部分ＫＭ２に配置されるように対向部分ＫＭ１に浸透性が確保される。また好ましくは、電極体２０の捲回軸方向に対して電解液２７が対向部分ＫＭ１を浸透することに要する時間が、捲回軸方向に対して電解液２７が非対向部分ＫＭ２を浸透することに要する時間よりも短くなるように設定される。
【００４９】
浸透性の向上は、濡れ性を向上させることができる各種の手法を採用することができる。例えば、濡れ性の向上を目的とした、化学的または光学的処理による異種表面の形成による改良、真空雰囲気内でのプラズマ処理等の手法を採用することができる。なかでも、例えば、大気圧下でのプラズマ処理、コロナ処理、エキシマランプ処理又はプラズマフレーム処理等は、被処理部材にダメージを与えることなく、表面の所望の範囲の濡れ性を均質に付与することができるので採用が好ましい。プラズマ処理、コロナ処理、エキシマランプ処理はいずれも誘電体バリア放電を利用した濡れ性改善の手法であって、負極合剤層２２２に水酸基、カルボキシル基等の極性を有する官能基を導入することができ、これにより電解液２７に対する濡れ性を向上させることができる。また、プラズマフレーム処理は、一般的な燃焼フレーム処理（処理温度：約１５００℃）に比べて処理温度の低いプラズマフレーム（処理温度：約３００℃）を用いた濡れ性改善の手法であって、負極合剤層２２２に水酸基、カルボキシル基等の極性を有する官能基を導入して濡れ性を改良することができる。これらは、いずれも大気圧下で、対象とする部材の所望の部位のみを改良することができる処理手法であり、かかる処理により電極性能等への悪影響が殆どないために好ましく採用され得る。また、連続的なライン製造等に適用できる点においても好ましい。
【００５０】
なお、誘電体バリア放電を利用して濡れ性の改良を行う場合、例えば、単位時間、単位面積当たりの投入電力である放電量を調整することで、濡れ性の改良の度合いを制御することができる。投入電力は、濡れ性の改良の対象とする部材及びその構成材料等によって相違するが、放電量と濡れ性の改良度合との関係から適切な放電量を設定することができる。例えば大気圧下でのコロナ放電処理により負極合剤層２２２の濡れ性の改良を行う場合、例えば、式（１）で表される放電量が２５０〜５００［Ｗ・ｍｉｎ／ｍ２］となるように、放電電力、負極板２２の搬送速度等の各種の条件を調整して濡れ性を改良することができる。
【００５１】
放電量＝Ｐ／（Ｔ×ｖ）…（１）
「Ｐ」は放電電力［Ｗ］を、「Ｔ」は改良幅（ｍ）を、「ｖ」は搬送速度（ｍ／ｍｉｎ）を示す。なお、上記に例示した放電量は、使用するコロナ放電装置３０、負極合剤層２２２の活物質等の種類、負極合剤層２２２の密度等により相対的に変更される数値である。
【００５２】
図４及び図５は、コロナ放電処理によって負極合剤層２２２の濡れ性を改良して電解液２７の浸透性を向上させる装置の一例を示している。
コロナ放電装置３０は、負極板２２を通過させる隙間を有して対向配置される２つの放電電極３１Ｐ，３１Ｍの間に所定の電圧を印加してコロナ放電３２を行う。
【００５３】
２つの放電電極３１Ｐ，３１Ｍは、負極板２２が搬送される長手方向に直交する幅方向に対して対向部分ＫＭ１に対向する長さを有している。なお、幅方向は、電極体２０の捲回軸方向に対応する方向である。逆に、２つの放電電極３１Ｐ，３１Ｍは、非対向部分ＫＭ２には対向しないように配置されている。コロナ放電処理は、負極合剤層２２２の濡れ性を向上させることから、２つの放電電極３１Ｐ，３１Ｍが対向する範囲を搬送される対向部分ＫＭ１の濡れ性は向上される一方、２つの放電電極３１Ｐ，３１Ｍが対向しない範囲を搬送される非対向部分ＫＭ２の濡れ性は変化されずに維持される。これにより、対向部分ＫＭ１の有する電解液２７の浸透性を、非対向部分ＫＭ２の有する電解液２７の浸透性よりも高くなるように調整することができる。なお、コロナ放電処理は、捲回軸方向に放電電極３１Ｐ，３１Ｍを分割し、各分割した放電電極に印加する電圧を相違させ、対向部分ＫＭ１の浸透性を分割した放電電極毎に相違させるようにしてもよい。
【００５４】
（実施例と比較例）
以下、図６〜図８を参照して、具体的な実施例の一例と比較例の一例とについて説明する。以下の手順で、負極板２２の対向部分ＫＭ１に非対向部分ＫＭ２に比べて高い浸透性を付与した二次電池１０を作製した。
【００５５】
＜実施例＞
（正極板２１）
正極板２１は、帯状の電極芯体としての正極基材２１１と、正極基材２１１の内周面２１１Ａ及び外周面２１１Ｂに、それぞれの正極合剤層２１２，２１３とを備えるものを用意した。
【００５６】
（負極板２２）
負極板２２は、帯状の金属基板としての負極基材２２１と、負極基材２２１の内周面２２１Ａ及び外周面２２１Ｂに負極合剤層２２２，２２３とを備えるものを用意した。
【００５７】
この負極板２２を、コロナ放電処理した。すなわち、コロナ放電装置３０が所定の放電量で放電３２させている２つの放電電極３１Ｐ，３１Ｍの隙間を、負極板２２を所定の搬送速度で移動させる。このとき、負極板２２は、その対向部分ＫＭ１が２つの放電電極３１Ｐ，３１Ｍの隙間に配置されるように搬送されるとともに、その非対向部分ＫＭ２が２つの放電電極３１Ｐ，３１Ｍの隙間外に配置されるように搬送される。これにより、コロナ放電処理が行われない非対向部分ＫＭ２に比べて、コロナ放電処理によって対向部分ＫＭ１には高い浸透性が付与される（浸透性設定工程）。浸透性は、例えば、合流する部分Ｊ１に形成される電解液２７に含まれる添加剤の偏在範囲の少なくとも一部、好ましくは全部が非対向部分ＫＭ２に配置されるように付与される。
【００５８】
（電極体２０）
次いで、正極板２１と濡れ性の改良された負極板２２とセパレータ２３とを積層して電極体２０を作製する。電極体２０を作製する場合、これらを下からセパレータ２３、負極板２２、セパレータ２３、正極板２１の順に積層して、電池ケース１１に収容可能な扁平に捲回する（捲回体作製工程）。電極体２０を作製するとき、負極合剤層２２２，２２３は、セパレータ２３を挟んで正極板２１の正極合剤層２１２，２１３に対向する対向部分ＫＭ１と、正極板２１の正極合剤層２１２，２１３に対向しない非対向部分ＫＭ２とを有するように積層される。ここで、幅を捲回軸方向の長さであるとすると、負極合剤層２２２，２２３の幅は正極合剤層２１２，２１３の幅よりも広く、負極合剤層２２２，２２３が正極合剤層２１２，２１３を幅方向に覆う状態に配置される。また、セパレータ２３は、負極合剤層２２２，２２３を幅方向に覆うことで、正極板２１と負極板２２との絶縁を確保する。すなわち、これらの幅方向の寸法関係は、正極合剤層２１２，２１３の合剤層形成部ＫＰ１の幅よりも負極合剤層２２２，２２３の幅が広く、さらに負極合剤層２２２，２２３の幅よりもセパレータ２３の幅が広い。このように、負極合剤層２２２，２２３が正極合剤層２１２，２１３よりも幅広のため、正極板２１から放出される電荷担体（リチウムイオン）の負極板２２での受け入れ性が高まり、負極板２２の容量を確保することができる。そのため、例えば、充放電の繰り返しに伴う負極板２２でのリチウムの析出を抑制する効果を得ることができる。
【００５９】
（二次電池１０）
そして、電極体２０は、正極のリード部２１Ａ及び負極のリード部２２Ａにそれぞれ集電板１４が溶接され、これら集電板１４はそれぞれ、蓋体１２を挟んで対応する外部端子１３に接続される。電極体２０は、機械的に接続された蓋体１２と、機械的かつ電気的に接続された外部端子１３とともに開口部から電池ケース１１に収容される。そして、電池ケース１１の開口部に蓋体１２が溶接される（収容工程）。
【００６０】
（電解液２７の注入）
その後、蓋体１２に設けられている電解液注入孔（図示略）から電池ケース１１内に電解液２７が注入され、電極体２０の周囲に電解液２７が配置される（注入工程）。電極体２０の正極のリード部２１Ａの捲回軸方向内側の側面部２１５，２２５や負極のリード部２２Ａの捲回軸方向内側にある側面部２１６，２２６から電解液２７が正極合剤層２１２，２１３や負極合剤層２２２，２２３に浸透する（浸透工程）。
【００６１】
本実施形態では、負極合剤層２２２は、対向部分ＫＭ１の有する電解液２７の浸透性を、非対向部分ＫＭ２の有する電解液２７の浸透性よりも高い値に設定している。例えば、電極体２０の捲回軸方向に対して電解液２７が対向部分ＫＭ１を浸透することに要する時間が、捲回軸方向に対して電解液２７が非対向部分ＫＭ２を浸透することに要する時間よりも短くなるように設定されている。この例において、捲回軸方向に対して正極合剤層２１３とのずれ量の少ない負極合剤層２２２の側面部２２５から電解液２７が浸透して対向部分ＫＭ１を介して非対向部分ＫＭ２に到達するまでに要する時間を第１の時間とする。捲回軸方向に対して正極合剤層２１３とのずれ量の多い負極合剤層２２２の側面部２２６から電解液２７が浸透して非対向部分ＫＭ２を介して対向部分ＫＭ１に到達するまでに要する時間を第２の時間とする。このとき、第１の時間に対して第２の時間が長くなるように設定されている。これにより、対向部分ＫＭ１側の側面部２２５から浸透した電解液２７の浸透方向先端と、非対向部分ＫＭ２側の側面部２２６から浸透した電解液２７の浸透方向先端とが非対向部分ＫＭ２でぶつかり合い合流する部分Ｊ１となり、負極合剤層２２２の両端部から浸透する電解液２７の流れがその位置で停止するようになる。
【００６２】
換言すると、対向部分ＫＭ１側の側面部２２５から浸透した電解液２７の浸透方向先端は、対向部分ＫＭ１を非対向部分ＫＭ２に向かって第１の浸透速度で浸透する。このとき、第１の浸透速度が大きく変化しないものとする。一方、非対向部分ＫＭ２側の側面部２２６から浸透した電解液２７の浸透方向先端は、非対向部分ＫＭ２を対向部分ＫＭ１に向かって、上記第１の浸透速度よりも遅い速度である第２の浸透速度で浸透する。そして、前記電解液２７の浸透方向先端は、対向部分ＫＭ１に到達する以前に、対向部分ＫＭ１側の側面部２２５から浸透してきた電解液２７の浸透方向先端とぶつかり合い合流する部分Ｊ１となり、非対向部分ＫＭ２で浸透による進行が停止する。例えば、第１の浸透速度と、第２の浸透速度との比は、捲回軸方向における対向部分ＫＭ１の長さと非対向部分ＫＭ２の長さとの比よりも大きく設定されている。
【００６３】
同様の手順で２つの二次電池１０を作製し、実施例１及び実施例２とした。
＜比較例＞
上記実施例（実施例１及び実施例２）の負極板２２に行ったコロナ放電処理を、比較例では行わなかった点が相違し、あとは実施例と同様の手順で二次電池１０を作製した。
【００６４】
同様の手順で２つの二次電池１０を作製し、比較例１及び比較例２とした。
［負極板２２の反応抵抗の分布］
図６及び図７には、実施例及び比較例のそれぞれについて、反応抵抗の負極板２２の幅方向における分布を示す。ここでは、グラフＬ２は実施例１に、グラフＬ３は比較例１にそれぞれ対応する。
【００６５】
図６に示すグラフＬ２は、図３の向きで配置された電極体２０の負極合剤層２２２における反応抵抗の旋回軸方向における分布を示している。グラフＬ２の右側が側面部２２５及び対向部分ＫＭ１に対応し、左側が側面部２２６及び非対向部分ＫＭ２に対応する。反応抵抗は、所定の測定範囲における抵抗値であって、所定範囲に分布する抵抗の平均値として取得される。
【００６６】
グラフＬ２の左端部にある反応抵抗が高い部分Ｋ２は、非対向部分ＫＭ２に形成された合流する部分Ｊ１にあって、実施例１で電解液２７の添加剤を偏在させている偏在範囲であり、例えば、ＬｉＢＯＢやＮａＢＯＢの濃度が高くなっている部分である。換言すると、グラフＬ２の反応抵抗が高い部分Ｋ２以外の部分のほとんどは対向部分ＫＭ１にあって、反応抵抗が高い部分Ｋ２よりも電解液２７の添加剤の濃度が低い箇所である。反応抵抗が高い部分Ｋ２以外の部分は、コロナ放電処理によって形成されるが、捲回により確定する対向部分ＫＭ１と非対向部分ＫＭ２との間の境界と、コロナ放電処理による処理範囲の境界とを一致させることは容易でない。また、コロナ放電処理は、放電電極３１Ｍ，３１Ｐの端部では端部からの距離に応じて強度が変化する。これらのことなどから、対向部分ＫＭ１と非対向部分ＫＭ２との境界における浸透性の分布は一様ではなくむらが生じやすい。また、偏在範囲の少なくとも一部が非対向部分ＫＭ２に配置されるのであれば、対向部分ＫＭ１の部分であって、非対向部分ＫＭ２に近い部分に浸透性の低い部分が設けられてもよい。よって大まかには、非対向部分ＫＭ２の反応抵抗は、対向部分ＫＭ１の反応抵抗よりも高いといえる。なお、詳述すると、非対向部分ＫＭ２の捲回軸方向における反応抵抗の平均値が、対向部分ＫＭ１の捲回軸方向における反応抵抗の平均値よりも高いものとなる。
【００６７】
濃度が高くなることによって、ＬｉＢＯＢ等に基づいて生成される保護被膜が他の部分よりも厚くなり、被膜上に析出するリチウムにとって極板間距離を短くすることからリチウム析出耐性が低下する。その結果、低下したリチウム析出耐性によって二次電池１０の充電電流が制限され、二次電池１０の全体としての電池性能が低下する。このとき、保護被膜が他の部分よりも厚くなる位置（添加剤の偏在範囲）が、充放電に対する寄与度が小さい非対向部分ＫＭ２の反応抵抗が高い部分Ｋ２であれば、この部分でリチウム析出耐性が制限されたとしても、二次電池１０全体としての充放電量に及ぼす影響が小さい。すなわち、非対向部分ＫＭ２は充放電量が少ないので、対向部分ＫＭ１には必要な充放電量を可能としつつ、非対向部分ＫＭ２の充放電量をリチウム析出耐性で制限される範囲内に抑えることができる。これにより、非対向部分ＫＭ２のリチウム析出耐性が低下したとしても、二次電池１０の全体としての電池性能の低下が抑制される、もしくは、逆に向上されるようになる。
【００６８】
図７に示すグラフＬ３も、図３の向きで配置された電極体２０の負極合剤層２２２における反応抵抗の旋回軸方向における分布を示している。すなわち、グラフＬ３の右側が側面部２２５及び対向部分ＫＭ１に対応し、左側が側面部２２６及び非対向部分ＫＭ２に対応する。比較例１の負極合剤層２２２においては、電解液２７の浸透性が対向部分ＫＭ１と非対向部分ＫＭ２とで同様であるため、電解液２７の浸透速度が、負極合剤層２２２の側面部２２５から中央部分Ｋ３へ浸透するときと、負極合剤層２２２の側面部２２６から中央部分Ｋ３への浸透するときとで同様である。よって、負極合剤層２２２の両側面部２２５，２２６から浸透した電解液２７はそれぞれの浸透方向先端が中央部分Ｋ３でぶつかり合って合流する部分となり停止することから、電解液２７の浸透方向先端で濃度の高くなる添加剤の偏在範囲が中央部分になる。つまり、中央部分Ｋ３では、例えば、ＬｉＢＯＢやＮａＢＯＢの濃度が高くなる。よって、負極合剤層２２２の中央部分である対向部分ＫＭ１は、充放電に対する寄与度が大きいため、この部分のリチウム析出耐性が制限されると、二次電池１０の充放電量を、対向部分ＫＭ１のリチウム析出耐性の範囲内に抑えなければならなくなる。つまり、対向部分ＫＭ１のリチウム析出耐性が低下することによって、二次電池１０の全体として電池性能が低下するようになる。
【００６９】
［負極板２２のリチウム析出耐性］
図８のリスト８１は、リチウム析出耐性を有する限界電流値を「○」（丸印）、リチウム析出耐性を有しない限界電流値を「×」（バツ印）で示す。リチウム析出耐性は、リチウムを析出させるようになるときの充電電流で示すことができ、充電電流値（限界電流値）が大きいほど耐性が高く、充電電流値が小さいほど耐性が低い。リチウム析出耐性を超えない充電電流であれば、添加剤によって負極板２２に形成された被膜が、負極に移動してくるリチウムイオンを十分に通過させることができるため負極板２２にリチウムが析出しない。一方、リチウム析出耐性を超えた充電電流が流れると、添加剤によって負極板２２に形成された被膜が、負極に移動してくるリチウムイオンを十分に通過させることができないため負極板２２の被膜等にリチウムが析出するようになる。
【００７０】
具体的には、リスト８１に示すように、まず、比較例１は限界電流値が「１９Ｃ」であり、比較例２では限界電流値が「２０Ｃ」である。一方、実施例１は限界電流値が「２０Ｃ」や「２１Ｃ」を超えた「２６Ｃ」であり、実施例２は限界電流値が同じく「２６Ｃ」である。すなわち、比較例１や比較例２の二次電池１０に比べて、実施例１や実施例２の二次電池１０はその電池性能が大幅に高められるようになる。
【００７１】
（作用）
本実施形態の二次電池１０によれば、負極合剤層２２２において充放電への寄与の小さい非対向部分ＫＭ２はリチウム析出耐性のある範囲内に充放電量が抑えられつつ、充放電への寄与の大きい対向部分ＫＭ１には必要な充放電を確保することができる。つまり、電解液２７の添加剤が偏在する偏在範囲の少なくとも一部が非対向部分ＫＭ２にあるようにすることによって、二次電池１０の電池性能がリチウム析出耐性によって規制されるおそれが緩和される。例えば、電解液２７の添加剤の偏在範囲が負極合剤層２２２の中央部分である比較例１，２の場合、限界電流値が「１９Ｃ」や「２０Ｃ」であったが、この偏在範囲を負極合剤層２２２の非対向部分ＫＭ２にした実施例１，２の場合、限界電流値を「２６Ｃ」にすることができ、二次電池１０の充放電特性を大幅に高めることができるようになる。なお、比較例１，２では、限界電流値によって、大抵は、添加剤が偏在している箇所にリチウムが析出する。一方、実施例１，２では、限界電流値によって、添加剤が偏在している箇所に限らず、そのとき負極合剤層２２２においてリチウムが析出しやすい箇所にリチウムが析出するようになる。
【００７２】
以上説明したように、本実施形態によれば、以下に記載するような効果が得られるようになる。
（１）捲回軸方向の両端から浸透した電解液２７の流れの先端が負極板２２の対向部分ＫＭ１の中央では停止せず、非対向部分ＫＭ２で停止するようになる。これにより、添加物の偏在範囲の少なくとも一部を非対向部分ＫＭ２に配置させることができ、充放電量に応じて析出する難溶性のリチウム塩等の析出を抑制することができる。よって、電極体２０における電解液２７の添加剤の偏在による電池性能の低下を抑制することができる。
【００７３】
また、正極規制の二次電池１０は通常、正極板２１よりも負極板２２の方が大きい。よって、対向部分ＫＭ１と、添加物の偏在範囲とすることのできる大きさの非対向部分ＫＭ２とを設けやすい。
【００７４】
（２）負極板２２においてＬｉＢＯＢの濃度の高い部分である偏在範囲を非対向部分側又は非対向部分ＫＭ２にすることで二次電池１０のリチウム析出耐性を高めることができるようになる。
【００７５】
（３）コロナ放電処理であれば、負極板２２の電解液２７の浸透性を非接触処理で高めることができる。
（４）電解液２７の添加剤の濃度の高い偏在範囲の少なくとも一部が非対向部分ＫＭ２に配置されるようになるが、非対向部分ＫＭ２は充放電に対する寄与度が小さいので反応抵抗が高くなっても電池性能の低下に与える影響が小さい。
【００７６】
（５）非対向部分ＫＭ２は充放電に対する寄与度が小さいのでＬｉＢＯＢの濃度が高くなる偏在範囲が電池性能の低下に与える影響が小さい。
（６）非対向部分ＫＭ２は充放電に対する寄与度が小さいので、この部分の反応抵抗やＬｉＢＯＢの濃度が高くなっても電池性能低下への影響が小さいのみならず、充放電に対する寄与度の大きい部分から反応抵抗やＬｉＢＯＢの濃度が高い箇所をなくしたり、減らしたりすることができる。これにより、チウム析出耐性が高くなり電池性能の向上が図られるようになる。
【００７７】
（７）浸透性設定工程によって電解液２７に含まれる添加剤の偏在する偏在範囲の少なくとも一部が非対向部分ＫＭ２に配置されるように、対向部分側の端部から捲回軸方向への電解液２７の浸透性と非対向部分側の端部から捲回軸方向への電解液２７の浸透性とが設定される。これにより、電極体２０に電解液２７が浸透したとき、電解液２７の添加物の濃度の高い部分である偏在範囲の少なくとも一部を非対向部分ＫＭ２に配置することができる。
【００７８】
（その他の実施形態）
なお上記実施形態は、以下の態様で実施することもできる。
・上記実施形態では、正極板２１の正極合剤層２１２，２１３に対して負極板２２の負極合剤層２２２，２２３が非対向部分ＫＭ２を有する場合について例示した。しかしこれに限らず、非水電解質二次電池の正極板において、正極合剤層が負極板の負極合剤層に対して非対向部分を有していてもよい。このとき、正極合剤層における電解液の添加物の偏在範囲の少なくとも一部を非対向部分に配置させることで、添加物の偏在に起因する電池性能の劣化を抑制するようにしてもよい。
【００７９】
非対向部分を有する正極板であれば、正極板に生じる添加剤の偏在範囲を、充放電に対する寄与度の小さい非対向部分に配置させることができ、充放電量に応じて析出する難溶性の塩の析出等を抑制することができる。これにより、電極体における電解液の添加剤の偏在による電池性能の低下を抑制することができる。
【００８０】
・上記実施形態では、グラフＬ２の反応抵抗が高い部分Ｋ２は非対向部分ＫＭ２にあり、グラフＬ２の反応抵抗が高い部分Ｋ２以外の部分のほとんどは対向部分ＫＭ１にある。このとき、捲回軸方向に対して電解液２７が対向部分ＫＭ１を浸透することに要する時間を、非対向部分ＫＭ２を浸透することに要する時間よりも短くすることができるのであれば、反応抵抗が高い部分Ｋ２の一部が対向部分ＫＭ１にあってもよいし、反応抵抗が高い部分Ｋ２以外の部分の一部が非対向部分ＫＭ２にあってもよい。これにより、コロナ放電処理等による浸透性の設定を容易にすることができるようになる。
【００８１】
・上記実施形態では、放電電極３１Ｐ，３１Ｍを対向部分ＫＭ１に設け、非対向部分ＫＭ２には設けない場合について例示した。しかし、これに限らず、対向部分への放電量と非対向部分への放電量とを個別に調整することができるのであれば、対向部分に設けられている放電電極とは別の放電電極を非対向部分に設けてもよい。このとき、対向部分への放電量を２５０〜５００［Ｗ・ｍｉｎ／ｍ２］とし、非対向部分への放電量を１００［Ｗ・ｍｉｎ／ｍ２］とするようにしてもよい。
【００８２】
また、放電電極３１Ｐ，３１Ｍを捲回軸方向に複数に分割してもよい。
・上記実施形態では、電解液２７の添加剤がＬｉＢＯＢである場合について例示したが、これに限らず、ビニレンカーボネート（ＶＣ）、ビニルエチレンカーボネート（ＶＥＣ）、フルオロエチレンカーボネート（ＦＥＣ）及びジフルオロリン酸リチウム（Ｐ１）等が例示される。これらは１種のみを用いても良いし、これらにＬｉＢＯＢを含めたなかから２種以上を複合的に用いるようにしてもよい。
【００８３】
・上記実施形態では、電解液２７の添加剤の濃度が非対向部分ＫＭ２で高くなるようにする場合について例示した。このとき、電解液２７の添加剤の濃度の最も高い部分、換言すると、反応抵抗が最も高い部分であって、リチウム析出耐性が最も低い部分が、非対向部分に含まれていれば、それ以外で通常よりは高い部分が対向部分ＫＭ１に含まれていたとしてもよい。これによっても、対向部分ＫＭ１に、リチウム析出耐性が最も低い部分が含まれるときに比べて、二次電池１０のリチウム析出耐性が向上して電池性能を維持、向上させることができるようになる。
【００８４】
・反応抵抗が高い部分Ｋ２は、非対向部分ＫＭ２にあることが好ましいが、少なくとも一部が非対向部分ＫＭ２に配置されていればよい。対向部分ＫＭ１にも電解液２７の添加剤の偏在する偏在範囲が広がったとしても、従来、対向部分ＫＭ１の全てに反応抵抗が高い部分Ｋ２が存在していることに比べ、極板や二次電池１０のリチウム析出耐性が高くなることを発明者らは見出した。つまり、これによっても、電極体２０における電解液２７の添加剤の偏在による電池性能の低下が抑制できる。
【００８５】
・二次電池１０は、電気自動車もしくはハイブリッド自動車に搭載されなくてもよい。例えば、二次電池１０は、ガソリン自動車やディーゼル自動車等の車両に搭載されてもよい。また二次電池１０は、鉄道、船舶、及び航空機等の移動体や、ロボットや、情報処理装置等の電気製品の電源として用いられてもよい。
【符号の説明】
【００８６】
１０…二次電池、１１…電池ケース、１２…蓋体、１３…外部端子、１４…集電板、２０…電極体、２１…正極板、２１Ａ…リード部、２２…負極板、２２Ａ…リード部、２３…セパレータ、２６…端、２７…電解液、３０…コロナ放電装置、３１Ｍ，３１Ｐ…放電電極、３２…コロナ放電、８１…リスト、２１１…正極基材、２１１Ａ…内周面、２１１Ｂ…外周面、２１１Ｍ…未塗工部、２１２，２１３…正極合剤層、２１４…平面部、２１５，２１６…側面部、２２１…負極基材、２２１Ａ…内周面、２２１Ｂ…外周面、２２１Ｍ…未塗工部、２２２，２２３…負極合剤層、２２４…平面部、２２５，２２６…側面部、２３４，２３５…平面部。
【図１】
2019192333.tif 000003
【図２】
2019192333.tif 000004
【図３】
2019192333.tif 000005
【図４】
2019192333.tif 000006
【図５】
2019192333.tif 000007
【図６】
2019192333.tif 000008
【図７】
2019192333.tif 000009
【図８】
2019192333.tif 000010